(57)【特許請求の範囲】
【請求項１】
膜材形成ポリマーと、相分離を制御する添加剤とを含む製膜液を凝固液中で凝固させて多孔質膜前駆体を得る工程と、前記多孔質膜前駆体中に残存する前記相分離を制御する添加剤を除去する工程とを有する多孔質膜の製造方法であって、
前記膜材形成ポリマーがポリフッ化ビニリデンであり、
前記相分離を制御する添加剤が、下記の方法で積分分子量分布曲線における高分子量域面積の割合および低分子量域面積の割合をそれぞれ求めたとき、前記高分子量域面積の割合が５％以上１１％以下であり、かつ前記低分子量域面積の割合が５％以上１３％未満であるポリビニルピロリドンであり、
前記相分離を制御する添加剤を除去する工程が、前記多孔質膜前駆体を、前記相分離を制御する添加剤を分解する薬液で洗浄する工程を含むことを特徴とする多孔質膜の製造方法；
以下の条件のゲルパーミエーションクロマトグラフィー法により、ポリビニルピロリドンの分子量分布を測定し、
横軸（Ｘ軸）をＬｏｇＭ（ここで、Ｍは分子量を示す）、縦軸（Ｙ軸）を積分分布値（質量％）とする積分分子量分布曲線を得て、
前記積分分子量分布曲線がＹ＝１００に達した点のＸの値をＰとし、前記積分分子量分布曲線とＸ＝Ｐを表わす直線とＹ＝０を表わす直線とで囲まれた領域の面積を１００％とするとき、
前記高分子量域面積の割合の値は、前記積分分子量分布曲線とＸ＝６を表わす直線とＸ＝Ｐを表わす直線とＹ＝０を表わす直線とで囲まれた領域の面積の割合として求められ、
前記低分子量域面積の割合の値は、前記積分分子量分布曲線とＸ＝３．５の直線とＸ＝４．５の直線とＹ＝０を表わす直線とで囲まれた領域の面積の割合として求められる；
ここで、前記ゲルパーミエーションクロマトグラフィー法の条件は、カラム：ＴＳＫｇｅｌ（登録商標）  α−Ｍ、７．８ｍｍ（ＩＤ）×３０．０ｃｍ（Ｌ）  ２本（東ソー製）、カラム温度：３０℃、移動相（溶離液）：０．２ｍｏｌ／ＬのＮａＮＯ３水溶液とアセトニトリルの混合液であって、ＮａＮＯ３水溶液／アセトニトリルで表される混合割合は８／２（ｖｏｌ／ｖｏｌ）であり、流量：０．６ｍｌ／ｍｉｎ、サンプル濃度：１ｍｇ／ｍｌ、検出器：ＲＩ検出器、注入量：２０μｌ、分子量校正ＰＥＯ：ポリエチレンオキサイド［ポリマーラボラトリーズ（Ｐｏｌｙｍｅｒ  Ｌａｂｏｒａｔｏｒｉｅｓ）社製］、検量線：標準ＰＥＯ［ポリマーラボラトリーズ（Ｐｏｌｙｍｅｒ  Ｌａｂｏｒａｔｏｒｉｅｓ）社製］３次元近似曲線、測定装置：東ソー製ＨＬＣ−８０２０ＧＰＣ、およびサンプルを測定直前にセルロースアセテート製カートリッジフィルター（分画性能０．４５μｍ）でろ過することを含む。
【請求項２】
前記相分離を制御する添加剤を除去する工程が、前記多孔質膜前駆体を６０〜１００℃の熱水で洗浄する工程を含む、請求項１に記載の多孔質膜の製造方法。
【請求項３】
前記ポリビニルピロリドンのＫ値が８２以下である、請求項１または２に記載の多孔質膜の製造方法。
【請求項４】
前記ポリビニルピロリドンのＫ値が７８以上である、請求項１〜３のいずれか１項に記載の多孔質膜の製造方法。
【発明の詳細な説明】
【技術分野】
【０００１】
本発明は、水処理における精密濾過膜または限外濾過膜として好適な、多孔質膜の製造方法に関する。
本願は、２００９年７月２２日に、日本に出願された特願２００９−１７１１２１号に基づき優先権を主張し、その内容をここに援用する。
【背景技術】
【０００２】
近年、環境汚染に対する関心の高まりと規制の強化に伴って、分離の完全性やコンパクト性などに優れる点で、濾過膜を用いた膜法による水処理が注目を集めている。このような水処理のための用途において、濾過膜には優れた分離特性や透過性能や機械物性が要求される。【０００３】
従来、透過性能の優れた濾過膜としては、ポリスルホン、ポリアクリロニトリル、セルロースアセテート、ポリフッ化ビニリデンなどの疎水性ポリマーを膜材形成ポリマーとして用い、湿式または乾湿式紡糸法により製造される濾過膜が知られている。これらの濾過膜は、ポリマー溶液をミクロ相分離させた後、前記ポリマー溶液を非溶媒中で凝固させて製造されるものであり、緻密層と支持層とを具備し、高空孔率で且つ非対称な構造を有する。具体的な製膜方法として、膜材形成ポリマーと、相分離を制御する添加剤とを含む製膜液を凝固液中で凝固させる方法が知られている。相分離を制御する添加剤としては、例えばポリエチレングリコールやポリビニルピロリドン等の親水性ポリマーが用いられる。前記相分離を制御する添加剤は凝固後に除去される。【０００４】
凝固後に親水性ポリマーを除去する方法として、特許文献１では、酸化剤で親水性ポリマーを分解する方法が提案されており、特許文献２では、親水性ポリマーを化学処理する方法が提案されている。また特許文献３では、ポリビニルピロリドン等の分解性ポリマーを、分解剤を用いて除去する方法が提案されている。
【先行技術文献】
【特許文献】
【０００５】
【特許文献１】日本国特許第３１９６０２９号公報
【特許文献２】米国特許第５０７６９２５号明細書
【特許文献３】日本国特許第３１６９４０４号公報
【発明の概要】
【発明が解決しようとする課題】
【０００６】
疎水性ポリマーからなる多孔質膜において、成膜後の多孔質部に親水性ポリマー（相分離を制御する添加剤）が残存していると透過性能が低下するため、かかる相分離を制御する添加剤を、より簡便な方法で、より高度に除去する方法が求められる。
しかしながら上記特許文献１記載の方法は、親水性ポリマーの除去処理に数時間から数十時間以上要するなど生産性の点で不都合がある。
また特許文献２および３記載の方法は、親水性ポリマーの種類によって良好な透過性能が得られない場合があり、必ずしも満足できる方法ではない。
本発明は上記事情に鑑みてなされたものであり、相分離を制御する添加剤を、短時間の処理で除去でき、良好な透過性能を有する多孔質膜を製造できる多孔質膜の製造方法を提供することを目的とする。
【課題を解決するための手段】
【０００７】
前記課題を解決するために本発明の多孔質膜の製造方法は、
膜材形成ポリマーと、相分離を制御する添加剤とを含む製膜液を凝固液中で凝固させて多孔質膜前駆体を得る工程と、前記多孔質膜前駆体中に残存する前記相分離を制御する添加剤を除去する工程とを有する多孔質膜の製造方法であって、前記膜材形成ポリマーがポリフッ化ビニリデンであり、前記相分離を制御する添加剤が、下記の方法で積分分子量分布曲線における高分子量域面積の割合および低分子量域面積の割合をそれぞれ求めたとき、前記高分子量域面積の割合が５％以上１１％以下であり、かつ前記低分子量域面積の割合が５％以上１３％未満であるポリビニルピロリドンであり、
前記相分離を制御する添加剤を除去する工程が、前記多孔質膜前駆体を、前記相分離を制御する添加剤を分解する薬液で洗浄する工程を含むことを特徴とする多孔質膜の製造方法；
以下の条件のゲルパーミエーションクロマトグラフィー法により、ポリビニルピロリドンの分子量分布を測定し、横軸（Ｘ軸）をＬｏｇＭ（ここで、Ｍは分子量を示す）、縦軸（Ｙ軸）を積分分布値（質量％）とする積分分子量分布曲線を得て、前記積分分子量分布曲線がＹ＝１００に達した点のＸの値をＰとし、前記積分分子量分布曲線とＸ＝Ｐを表わす直線とＹ＝０を表わす直線とで囲まれた領域の面積を１００％とするとき、前記高分子量域面積の割合の値は、前記積分分子量分布曲線とＸ＝６を表わす直線とＸ＝Ｐを表わす直線とＹ＝０を表わす直線とで囲まれた領域の面積の割合として求められ、前記低分子量域面積の割合の値は、前記積分分子量分布曲線とＸ＝３．５の直線とＸ＝４．５の直線とＹ＝０を表わす直線とで囲まれた領域の面積の割合として求められる；
ここで、前記ゲルパーミエーションクロマトグラフィー法の条件は、カラム：ＴＳＫｇｅｌ（登録商標）  α−Ｍ、７．８ｍｍ（ＩＤ）×３０．０ｃｍ（Ｌ）  ２本（東ソー製）、カラム温度：３０℃、移動相（溶離液）：０．２ｍｏｌ／ＬのＮａＮＯ３水溶液とアセトニトリルの混合液であって、ＮａＮＯ３水溶液／アセトニトリルで表される混合割合は８／２（ｖｏｌ／ｖｏｌ）であり、流量：０．６ｍｌ／ｍｉｎ、サンプル濃度：１ｍｇ／ｍｌ、検出器：ＲＩ検出器、注入量：２０μｌ、分子量校正ＰＥＯ：ポリエチレンオキサイド［ポリマーラボラトリーズ（Ｐｏｌｙｍｅｒ  Ｌａｂｏｒａｔｏｒｉｅｓ）社製］、検量線：標準ＰＥＯ［ポリマーラボラトリーズ（Ｐｏｌｙｍｅｒ  Ｌａｂｏｒａｔｏｒｉｅｓ）社製］３次元近似曲線、測定装置：東ソー製ＨＬＣ−８０２０ＧＰＣ、およびサンプルを測定直前にセルロースアセテート製カートリッジフィルター（分画性能０．４５μｍ）でろ過することを含む。
【０００８】
前記相分離を制御する添加剤を除去する工程は、前記多孔質膜前駆体を６０〜１００℃の熱水で洗浄する工程を含むことが好ましい。
更に、前記ポリビニルピロリドンは、Ｋ値が８２以下であることが好ましい。
また、前記ポリビニルピロリドンは、Ｋ値が７８以上であることが好ましい。
【発明の効果】
【０００９】
本発明によれば、膜材形成ポリマーと、相分離を制御する添加剤とを含む製膜液を凝固液中で凝固させて多孔質膜前駆体を得る工程と、前記多孔質膜前駆体中に残存する相分離を制御する添加剤を除去する工程とを有する多孔質膜の製造方法において、相分離を制御する添加剤を、短時間の処理で除去でき、良好な透過性能を有する多孔質膜を製造できる。
【図面の簡単な説明】
【００１０】
【図１】本発明の多孔質膜の製造に使用する環状ノズルの一例を示す断面図である。
【図２】積分分子量分布曲線の一例である。
【発明を実施するための形態】
【００１１】
＜膜材形成ポリマー＞
耐薬品性および耐熱性を向上させる観点からは、膜材形成ポリマーとしてフッ素系樹脂を用いることが好ましい。中でもポリフッ化ビニリデン樹脂が好ましい。特に、重量平均分子量（以下、Ｍｗということもある。）１００，０００〜１，０００，０００のポリフッ化ビニリデン（Ａ）と、重量平均分子量１０，０００〜５００，０００のポリフッ化ビニリデン（Ｂ）とを、（Ａ）のＭｗが（Ｂ）のＭｗより大きく、かつ両者のＭｗの差が３０，０００以上となるように組み合わせて用いるのが好ましい。（Ａ）と（Ｂ）を組み合わせて用いる場合、（Ａ）／（Ｂ）の質量比が０．５〜１０の範囲内であることが好ましく、１〜３の範囲内がより好ましい。（Ａ）／（Ｂ）の質量比が上記の範囲内であると、膜の孔径の調整を容易にすることができる。
【００１２】
＜相分離を制御する添加剤＞
本発明では、相分離を制御する添加剤（以下、単に添加剤という）として、上記の方法で求められる高分子量域面積の割合が１１％以下であるポリビニルピロリドンを用いる。
前記高分子量域面積の割合は具体的に以下の手順で求めることができる。
まず、ポリビニルピロリドンを秤量し、下記溶離液をポリビニルピロリドンの濃度（サンプル濃度）が１ｍｇ／ｍｌとなるように加え、１６時間、静置溶解させ、測定直前にセルロースアセテート製カートリッジフィルター（分画性能０．４５μｍ）でろ過する。得られたろ液をサンプルとして、上記の条件で分子量分布を測定し、積分分子量分布曲線を得る。
図２はポリビニルピロリドンの一例について、上記の方法で分子量分布を測定して得られた積分分子量分布曲線である。横軸（Ｘ軸）はＬｏｇＭ（Ｍは分子量）、縦軸（Ｙ軸）は積分分布値（質量％）である。積分分子量分布曲線がＹ＝１００に達した点のＸの値をＰとする。図中符号ａは積分分子量分布曲線、符号ｂはＸ＝Ｐを表わす直線、符号ｃはＹ＝０を表わす直線、符号ｄはＸ＝６を表わす直線である。
曲線ａと直線ｂと直線ｃとで囲まれた領域の面積を１００％とするとき、曲線ａと直線ｄと直線ｂと直線ｃとで囲まれた領域（斜線部分）の面積の割合を高分子量域面積の割合の値として求める。
【００１３】
上記の方法で求められる高分子量域面積の割合は、全体の分子量合計のうち、分子量１０６以上の分子量合計が占める割合を表わす。ポリビニルピロリドンの前記高分子量域面積の割合はビニルピロリドンの重合時間によって制御できる。
添加剤として、この高分子量域面積の割合が１１％以下であるポリビニルピロリドンを用いることにより、良好な洗浄性（除去性）が得られる。前記高分子量域面積の割合が１１％を超えると洗浄性が低下し、多孔質膜における濾過性能が低下する、もしくは、多孔質膜に微細な割れが発生しやすくなり好ましくない。
前記高分子量域面積の割合はゼロでもよいが、５％以上が好ましく、６％以上がより好ましく、７％以上がさらに好ましい。前記高分子領域面積の割合が５％未満であると、形成される孔径が小さくなり過ぎ、下排水用濾過膜として使用する場合に濾過特性が低下するため、好ましくない。
【００１４】
添加剤として、積分分子量分布曲線における低分子量域面積の割合が５％以上１３％未満であるポリビニルピロリドンを用いることが好ましい。低分子量域面積の割合が５％以上１３％未満であると、得られる多孔質膜の透水性能が向上する。
なお、ポリビニルピロリドンの低分子量域面積の割合は以下の方法で測定することができる。
即ち、以下の条件のゲルパーミエーションクロマトグラフィー法により、ポリビニルピロリドンの分子量分布を測定し、横軸（Ｘ軸）をＬｏｇＭ（Ｍは分子量を示す。）、縦軸（Ｙ軸）を積分分布値（質量％）とする積分分子量分布曲線を得る。前記積分分子量分布曲線がＹ＝１００に達した点のＸの値をＰとする。前記積分分子量分布曲線とＸ＝Ｐを表わす直線とＹ＝０を表わす直線とで囲まれた領域の面積を１００％とするとき、前記積分分子量分布曲線とＸ＝３．５の直線と、Ｘ＝４．５の直線と、Ｙ＝０を表わす直線とで囲まれた領域の面積の割合を、低分子量域面積の割合の値として求める。
（ゲルパーミエーションクロマトグラフィー法の条件）
カラム：ＴＳＫｇｅｌ  α−Ｍ、７．８ｍｍ（ＩＤ）×３０．０ｃｍ（Ｌ）  ２本（東ソー製）、
カラム温度：３０℃、
移動相（溶離液）：０．２ｍｏｌ／LのＮａＮＯ３水溶液とアセトニトリルの混合液、ＮａＮＯ３水溶液／アセトニトリルで表される混合割合は８／２（ｖｏｌ／ｖｏｌ）、
流量：０．６ｍｌ／ｍｉｎ、
サンプル濃度：１ｍｇ／ｍｌ、
検出器：ＲＩ検出器、
注入量：２０μｌ、
分子量校正ＰＥＯ：ポリエチレンオキサイド［ポリマーラボラトリーズ（Ｐｏｌｙｍｅｒ  Ｌａｂｏｒａｔｏｒｉｅｓ）社製］、
検量線：標準ＰＥＯ［ポリマーラボラトリーズ（Ｐｏｌｙｍｅｒ  Ｌａｂｏｒａｔｏｒｉｅｓ）社製］３次元近似曲線、測定装置：東ソー製ＨＬＣ−８０２０ＧＰＣ、
サンプルを測定直前にセルロースアセテート製カートリッジフィルター（分画性能０．４５μｍ）でろ過する。
【００１５】
また本発明で用いるポリビニルピロリドンは、Ｋ値が８２以下であることが好ましい。Ｋ値が８２を超えると添加剤の洗浄性が低下し、濾過性能が低下するため好ましくない。また、ポリビニルピロリドンのＫ値が７８以上であることが好ましい。Ｋ値が７８未満であると多孔質膜における孔径が小さくなり過ぎ、下排水用濾過膜として使用する場合に濾過特性が低下するため好ましくない。
なお、ポリビニルピロリドンのＫ値は、分子量と相関する粘性特性値で、毛細管粘度計により測定される相対粘度値（２５℃）を下記に示すＦｉｋｅｎｔｓｃｈｅｒの式に適用して計算される値である。ポリビニルピロリドンの、前記Ｋ値はビニルピロリドンの重合時間によって制御できる。市販品のポリビニルピロリドンはグレードによってそれぞれ固有のＫ値を有しており、各製品毎にＫ値が表示されている。
【００１６】
【数１】
0005569393.tif 000002
【００１７】
本発明において、添加剤として、ポリビニルピロリドン以外の他の添加剤を、本発明の効果を損なわない範囲で併用してもよい。前記他の相分離抑制剤としては、疎水性ポリマーと親水性ポリマーとを含む製膜液を凝固液中で凝固させる工程を経て多孔質膜を製造する方法において用いられる公知の親水性ポリマーを適宜用いることができる。例えば、ポリエチレングリコールに代表されるモノオール系、ジオール系、トリオール系などの親水性ポリマーが挙げられる。
使用する添加剤の全体を１００質量％とするとき、そのうちポリビニルピロリドン以外の他の添加剤が占める割合は５質量％以下が好ましく、１質量％以下がより好ましく、ゼロが最も好ましい。
【００１８】
＜溶媒＞
製膜液は、溶媒に、膜材形成ポリマーおよび添加剤を溶解させて調製する。溶媒としては有機溶媒が好ましい。有機溶媒としてはジメチルホルムアミド、Ｎ，Ｎ−ジメチルアセトアミド、ジメチルスルホキシドなどが用いられる。その中でも得られる多孔質体の透水流量が高いという点で、Ｎ，Ｎ−ジメチルアセトアミドがより好ましい。
【００１９】
＜多孔質膜の製造方法＞
本発明の多孔質膜の製造方法の一実施形態として、多孔質中空糸膜の製造方法を例に挙げて説明する。
本実施形態では乾湿式紡糸法を用いる。即ち、環状ノズルから製膜液を吐出させた後、所定時間膜を空走させ、しかる後に凝固液に浸漬させることによって多孔質状の膜材を形成する。
【００２０】
本実施形態では、概略、基材として組紐を用い、環状ノズルを用いて前記組紐に第一製膜液を塗布し、凝固液中で凝固させて第一多孔質層を形成した後、環状ノズルを用いて前記第一多孔質層の表面に第二製膜液を塗布し、凝固液中で凝固させて第二多孔質層を形成することにより多孔質膜前駆体を得る。
第一製膜液は第二製膜液よりポリマー濃度が低いことが好ましい。すなわち第一製膜液は、組紐中に含浸し易い程度のポリマー濃度であることが好ましい。第二製膜液は多孔質層の形成に好適な程度のポリマー濃度であることが好ましい。このように濃度が異なる第一製膜液および第二製膜液を使用することにより、組紐の主要部分に製膜液を充分に含浸させることができ、膜材（多孔質層）が組紐から剥がれるのを抑制できる。
【００２１】
組紐中への含浸性を考慮すると、第一製膜液中における膜材形成ポリマーの合計の濃度は、１２質量％以下が好ましく、１０質量％以下がより好ましく、７質量％以下が更に好ましい。下限値は１質量％以上が好ましく、３質量％以上がより好ましい。
この範囲とすることにより、第一製膜液が組紐中へ容易に含浸する。また多孔質中空糸膜に用いられる組紐の空隙率は、一般に９０〜９５％程度であり、得られる多孔質中空糸膜において、組紐の空隙中に占める膜材形成ポリマーの割合が、第一製膜液中の膜材形成ポリマー濃度と同程度になる。したがって濾過時の膜の透水性を高く保つことができる。さらに、膜材を充分な強度で組紐に付着させることができる。
第一製膜液中における添加剤の濃度は透水性を高く保つ点から０．５質量％以上が好ましく、１質量％以上がより好ましい。上限は、ポリビニルピロリドン洗浄性の点から５質量％以下が好ましく、３質量％以下がより好ましい。
【００２２】
第二製膜液は、多孔質膜とした際にボイド層が形成されにくく良好な機械的強度を得るためには、上記第一製膜液以上のポリマー濃度を有することが好ましい。具体的には、第二製膜液中における膜材形成ポリマーの合計の濃度は、１２％以上が好ましく、１５％以上がより好ましい。透過流量を上げるため、前記ポリマー濃度は２５％を超えない範囲が好ましい。
第二製膜液中における添加剤の濃度は透水性を高く保つ点から５質量％以上が好ましく、７質量％以上がより好ましい。上限は、ポリビニルピロリドン洗浄性の点から１５質量％以下が好ましく、１２質量％以下がより好ましい。
【００２３】
膜材形成ポリマーとして上記ポリフッ化ビニリデン（Ａ）と（Ｂ）を併用する場合、第一製膜液における（Ａ）／（Ｂ）の質量比と、第二製膜液における（Ａ）／（Ｂ）の質量比は、同じであっても、異なっていてもよい。透水性を高く保つ点からは同じであることが好ましい。
【００２４】
環状ノズルとしては、紐状の基材上に第一多孔質層および第二多孔質層を形成して多孔質中空糸膜を製造する方法に用いられる公知の環状ノズルを適宜用いることができる。
図１は本実施形態の多孔質中空糸膜の製造方法に好適に用いられる環状ノズルの一例を示した断面図である。この環状ノズルは、分配プレート１０と、第一分配ノズル９と、環状ノズルの先端部をなす第二分配ノズル８とが、この順で積層されて概略構成されている。
【００２５】
分配プレート１０は略円盤状の部材であり、その中心には組紐が通過する管路１が形成されている。分配プレート１０の、管路１の周囲には、第一製膜液を供給するための第一供給口６と、第二製膜液を供給するための第二供給口７とが設けられている。
【００２６】
第一分配ノズル９は、断面形状が概略Ｔ字状の部材であり、平面形状が円盤形状の部材である。その中心には、上記第二分配ノズル８内へ突出する突出管状部１３が形成されている。この突出管状部１３の内部は中空部であり、この中空部は上記管路１と連通して組紐通路１００を形成している。第一分配ノズル９と分配プレート１０とを同心状に重ねると、それらの中心に組紐通路１００が形成される。
第一分配ノズル９の、組紐通路１００の周囲には、第一供給口６に連通する中空部と、第二供給口７に連通する中空部とがそれぞれ設けられている。
【００２７】
分配プレート１０の下面と第一分配ノズル９の上面とが接触するように、これらを同心状に重ねた状態で、上記第一供給口６に連通する第一液プール部１１が形成されるように、分配プレート１０の下面および第一分配ノズル９の上面に、それぞれ溝が形成されている。また、これらを同心状に重ねた状態で、組紐通路１００の周壁の全周に渡って第一吐出口２が形成されるように、環状スリットが形成されている。この第一吐出口２は上記第一液プール部１１と連通している。さらに、上記第一液プール部１１と第一吐出口２とは連通している。
分配プレート１０と第一分配ノズル９とを同心状に重ね、第一供給口６に液を供給すると、供給された液を第一プール部１１に貯め、次いで第一吐出口２から組紐通路１００に向かって液を吐出させることができる。
【００２８】
第二分配ノズル８も円盤状の部材であり、その中心には第二液プール部１２が形成され、さらに第二液プール部１２と連通する中空部が形成されている。この中空部は、第一分配ノズル９に形成された第二供給口７に連通する中空部を介して、上記第二供給口７に連通している。第二分配ノズル８と第一分配ノズル９とを同心状に重ねることにより、第一分配ノズル９の突出管状部１３の周囲に第二液プール部１２が形成される。具体的には、突出環状部１３の基端に連なる、第一分配ノズル９の端面と、突出管状部１３の外壁と、第二分配ノズル８の上面とで形成された空間が第二液プール部１２となる。上記第二液プール部１２は、第一分配ノズル９の突出管状部１３の先端方向に向かってその断面積が小さくなるように形成されている。つまり、第二分配ノズル８の内壁が突出環状部１３に向かって徐々に張り出している。
【００２９】
さらに第二プール液部１２の先端部には第二突出口３が形成されている。つまり、突出管状部１３の先端部の外壁と、第二分配ノズル８の内壁とで第二吐出口３を形成している。
特に、突出環状部１３の先端面、つまり組紐通路１００の先端面１１０は、第二吐出口３の先端面５、つまり第二分配ノズル８の先端面５よりも環状ノズルの内方に位置することが好ましい。
言い換えると、突出環状部１３の先端面、つまり組紐通路先端面１１０と、第二吐出口３の先端面５、つまり第二分配ノズル８の先端面５との距離４（以下、液シール長という。）が、０．５〜１５０ｍｍとなるように構成されていることが好ましい。液シール長の下限は０．６ｍｍ以上であることがより好ましく、０．８ｍｍ以上であることが更に好ましい。液シール長が０．５ｍｍ未満である場合、第一多孔質層の表面にコーティングされる第二製膜液は、コーティング圧力がほとんどかかることなく吐出される。このため第二多孔質層は、第一多孔質層が形成された膜の外径が細い部分があっても、同じ径で吐出されることになる。その結果、第一多孔質層と第二多孔質層との間に大きな隙間が発生する恐れがある。多孔質中空糸膜を水処理に実際に使用する場合、一次側と二次側とを仕切るために、通常合成樹脂等の固定部材を使用するが、第一多孔質層と第二多孔質層との間にこのような隙間が形成されると、固定部材を構成する樹脂が前記隙間に入り込み、処理すべき水が多孔質膜全体に含浸し難くなる可能性が高くなる。上記液シール長を適切な長さにすると、吐出される製膜液のコーティング圧力が大きくなる傾向にある。したがって第一多孔質層と第二多孔質層との間に大きな隙間が形成されることを防ぐことができる。
なお、液シール長の上限は、コーティング圧力の観点からは特にないが、あまり長くし過ぎると環状ノズルを製造し難くなる傾向にある。したがって液シール長の上限は１５０ｍｍ以下であることが好ましい。液シール長の上限は１００ｍｍ以下であることが好ましく、５０ｍｍ以下であることが更に好ましい。
【００３０】
かかる構成の環状ノズルにあっては、分配プレート１０、第一分配ノズル９、および第二分配ノズル８を同心状に重ね合わせた状態で、第二供給口７に液を供給すると、供給された液は第一分配ノズル９の中空部および第一分配ノズル９と第二分配ノズル８とで形成された中空部を介して、第二プール部１２に貯められ、次いで第二吐出口３から組紐通路１００に向かって吐出させることができる。
【００３１】
このような構造の環状ノズルを用いて多孔質膜を製造するには、まず組紐を管路１から組紐通路１００に供給し、第一供給口６から第一液プール部１１に第一製膜液を供給し、第二供給口７から第二液プール部１２に第二製膜液を供給する。
管路１に組紐を供給しつつ、つまり組紐を組紐通路１００中で移動させながら、第一吐出口２から第一製膜液を吐出して組紐に含浸させ、第二吐出口３からは第二製膜液を吐出して組紐に含浸させる。
【００３２】
吐出される際の各製膜液の温度は、２０℃未満であると、製膜液が低温ゲル化するおそれがあり好ましくない。一方、４０℃以上であると孔径制御が困難であり、その結果大腸菌などの細菌や浮遊物質の透過を生じ実用的に好ましくない。したがって第一製膜液および第二製膜液の吐出時の温度はいずれも２０〜４０℃の範囲が好ましい。
【００３３】
次いで組紐上に塗布された製膜液を空走させた後、凝固液に浸漬させて第一製膜液および第二製膜液を凝固させることにより、第一多孔質膜前駆体を形成する。
空走時間は０．０１秒以下であると濾過性能が低くなり好ましくない。走行時間に上限はないが実用的には４秒あれば十分である。したがって空走時間は０．０１〜４秒の範囲が好ましい。
凝固液としては、製膜液に用いられる溶剤を含む水溶液が好適に用いられる。使用する溶剤の種類にも依存するが、例えば製膜液の溶剤として、Ｎ，Ｎ−ジメチルアセトアミドを使用する場合、凝固液中のＮ，Ｎ−ジメチルアセトアミドの濃度は１〜５０％が好ましい。
凝固液の温度は、機械的強度を上げる観点からは低い方が好ましい。しかしながら、凝固液の温度を下げすぎるとできあがった膜の透水流量が低下するため、通常、９０℃以下、より好ましくは５０℃以上８５℃以下の範囲に選択する。
【００３４】
凝固させた後、６０℃〜１００℃の熱水中で溶剤を洗浄することが好ましい。この段階で膜表面に付着している添加剤の一部が除去される。
この洗浄浴温度は、第一多孔質膜同士が融着しない範囲で、できるだけ高温にすることが効果的である。この観点から、洗浄浴の温度は６０℃以上が好ましい。
【００３５】
熱水洗浄の後に次亜塩素酸などで薬液洗浄を施すことが好ましい。これにより膜内部の添加剤が分解、除去される。この段階で相分離を制御する添加剤の大部分を除去することができる。
次亜塩素酸ナトリウム水溶液を使用する場合、その濃度は１０〜１２０，０００ｍｇ／Ｌの範囲であることが好ましい。次亜塩素酸ナトリウム水溶液の濃度が１０ｍｇ／Ｌ未満であるときはできあがった膜の透水流量が低下するため好ましくない。次亜塩素酸ナトリウム水溶液の濃度に上限はないが、実用的には１２０，０００ｍｇ／Ｌあれば十分である。
次いで、薬液洗浄後の膜を６０℃〜１００℃の熱水中で洗浄することが好ましい。これにより、残存している相分離を制御する添加剤を除去することができる。
【００３６】
その後、６０℃以上１２０℃未満で１分間以上２４時間未満乾燥させることが好ましい。６０℃未満では、乾燥処理時間がかかりすぎ，生産コストが上昇するため工業生産上好ましくない。１２０℃以上では，乾燥工程で膜が収縮しすぎ、膜表面に微小な亀裂が発生する恐れが有るので好ましくない。
乾燥後の膜は、ボビンまたはカセに巻き取ることが好ましい。
こうして組紐の周囲に第一多孔質層（多層膜）が形成された紐状体が得られる。
【００３７】
次に、形成された第一多孔質層上に第二多孔質層を形成するが、第一多孔質層と第二多孔質層とが完全に接着すると透水性が低下することから、これを防止するため、第二多孔質層を形成する前に、第一多孔質層の表面に、膜材を溶解しない溶液を付着させることが好ましい。
かかる膜材を溶解しない溶液としては、製膜液に用いられる溶剤を含む水溶液が好適に用いられる。例えば、製膜液の溶剤としてＮ，Ｎ−ジメチルアセトアミドを使用する場合、溶剤を溶解しない溶液中のＮ，Ｎ−ジメチルアセトアミドの濃度は１〜５０％が好ましい。その他に好ましい膜材を溶解しない溶液として、有機溶媒、有機溶媒と水の混合物、またはそれらにグリセリンなどを主成分とする添加剤を添加した溶液が好ましく用いられる。
【００３８】
前記第一多孔質層の表面に膜材を溶解しない溶液を付着させる工程と、その上に第二製膜液を塗布する工程は、例えば図１に示す構造の環状ノズルを用いて連続的に行うことが好ましい。また第一多孔質層の形成に用いた環状ノズルを引き続き使用し、第一製膜液の代わりに膜材を溶解しない溶液を供給し、既に供給されている第二製膜液をそのまま用いてもよい。
すなわち上記で得た、第一多孔質層を有する紐状体を、管路１から組紐通路１００に供給し、第一供給口６に膜材を溶解しない溶液を供給し、第一吐出口２から膜材を溶解しない溶液を吐出させて第一多孔質層の表面に前記溶液を塗布する。また、第二供給口７から供給されて第二液プール部１２に蓄えられていた第二製膜液を再度第二吐出口３から吐出させて、第一多孔質層の表面に塗布する。
次いで、第一多孔質層を形成する工程と同様に凝固液に浸漬させ、第二製膜液を凝固させることにより、第二多孔質膜前駆体を形成する。
この後、第一多孔質層を形成する工程と同様にして、熱水および薬剤洗浄して前記第二多孔質膜前駆体中に残存する添加剤を除去し、乾燥させ、巻き取ることにより、組紐の周囲に第一多孔質層および第二多孔質層が形成された多孔質中空糸膜が得られる。
【００３９】
本実施形態によれば、添加剤として、上記の方法で求められる高分子量域面積の割合の値が特定の範囲にあるポリビニルピロリドンを用いることにより、多孔質膜前駆体中に残存する添加剤の洗浄性（除去性）が向上する。したがって、添加剤を短時間の処理で高度に除去でき、良好な透過性能を有する多孔質膜が得られる。
かかる高分子量域面積の割合が添加剤の除去性に関与しているということは驚くべき知見である。その理由は明確ではないが、高分子領域面積の割合が少なすぎる場合、透水性が低下し、高分子領域面積の割合が多すぎる場合、添加剤の分解・除去性が低下する傾向にある。
【００４０】
また本発明において、添加剤として、上記高分子量域面積の割合の値が特定の範囲にあるとともに、Ｋ値が特定の範囲にあるポリビニルピロリドンを用いることにより、多孔質膜前駆体中に残存する添加剤の洗浄性（除去性）がより向上する。
前記Ｋ値が添加剤の除去性に関与しているということは驚くべき知見である。その理由は明確ではないが、Ｋ値が低すぎる場合、形成される孔径が小さくなり過ぎることにより透水性が低下し、Ｋ値が高すぎる場合、添加剤の分解・除去性が低下する傾向にある。
【００４１】
なお、上記実施形態では、組紐に膜材を一部含浸させるように形成して多孔質中空糸膜を形成したが、多孔質膜の形状および構造はこれに限らない。
特に多孔質中空糸膜であると生産コストを低くできる点で好ましい。
また水処理用途に使用される多孔質膜にあっては、膜透過の一次側の液を膜面に対して流動させる必要がある。この膜面流により膜が揺動し、引っ張られるため、十分な機械的強度が必要である。特に、組紐を基材に用いた多孔質中空糸膜は、この機械的強度を組紐が担うため優れた機械的強度を有する。
【００４２】
また、上記実施形態では、膜材が第一多孔質層と第二多孔質層とからなる多孔質膜を説明したが、膜構成はこれに限らない。
膜材は、少なくとも１層の緻密層を有していればよいが、２層以上の緻密層を有する膜材が配設されていることが、膜の耐久性を向上させるため、より好ましい。また、本実施形態における第二多孔質層の上に、更に多層の緻密層を設けても構わない。その場合、第一多孔質層上に第二多孔質層を形成する手順と同様にして、順次多孔質層を形成すればよい。
【実施例】
【００４３】
以下に実施例を用いて本発明をさらに詳しく説明するが、本発明はこれら実施例に限定されるものではない。以下において含有率および濃度の表記に用いる「％」は質量％を表す。【００４４】
各物性値は以下に示す方法で測定した。
［高分子量域面積の割合］
ポリビニルピロリドンの高分子量域面積の割合は以下の方法で測定した。
即ち、以下の条件のゲルパーミエーションクロマトグラフィー法により、ポリビニルピロリドンの分子量分布を測定し、横軸（Ｘ軸）をＬｏｇＭ（Ｍは分子量を示す）、縦軸（Ｙ軸）を積分分布値（質量％）とする積分分子量分布曲線を得る。前記積分分子量分布曲線がＹ＝１００に達した点のＸの値をＰとする。前記積分分子量分布曲線とＸ＝Ｐを表わす直線とＹ＝０を表わす直線とで囲まれた領域の面積を１００％とするとき、前記積分分子量分布曲線とＸ＝６を表わす直線とＸ＝Ｐを表わす直線とＹ＝０を表わす直線とで囲まれた領域の面積の割合を、高分子量域面積の割合の値として求める。
（ゲルパーミエーションクロマトグラフィー法の条件）
カラム：ＴＳＫｇｅｌ  α−Ｍ、７．８ｍｍ（ＩＤ）×３０．０ｃｍ（Ｌ）  ２本（東ソー製）、
カラム温度：３０℃、
移動相（溶離液）：０．２ｍｏｌ／LのＮａＮＯ３水溶液とアセトニトリルの混合液、ＮａＮＯ３水溶液／アセトニトリルで表される混合割合は８／２（ｖｏｌ／ｖｏｌ）、
流量：０．６ｍｌ／ｍｉｎ、
サンプル濃度：１ｍｇ／ｍｌ、
検出器：ＲＩ検出器、
注入量：２０μｌ、
分子量校正ＰＥＯ：ポリエチレンオキサイド［ポリマーラボラトリーズ（Ｐｏｌｙｍｅｒ  Ｌａｂｏｒａｔｏｒｉｅｓ）社製］、
検量線：標準ＰＥＯ［ポリマーラボラトリーズ（Ｐｏｌｙｍｅｒ  Ｌａｂｏｒａｔｏｒｉｅｓ）社製］３次元近似曲線、測定装置：東ソー製ＨＬＣ−８０２０ＧＰＣ、
サンプルを測定直前にセルロースアセテート製カートリッジフィルター（分画性能０．４５μｍ）でろ過する。【００４５】
［低分子量域面積の割合］
ポリビニルピロリドンの低分子量域面積の割合は以下の方法で測定した。
即ち、以下の条件のゲルパーミエーションクロマトグラフィー法により、ポリビニルピロリドンの分子量分布を測定し、横軸（Ｘ軸）をＬｏｇＭ（Ｍは分子量を示す）、縦軸（Ｙ軸）を積分分布値（質量％）とする積分分子量分布曲線を得る。前記積分分子量分布曲線がＹ＝１００に達した点のＸの値をＰとする。前記積分分子量分布曲線とＸ＝Ｐを表わす直線とＹ＝０を表わす直線とで囲まれた領域の面積を１００％とするとき、前記積分分子量分布曲線とＸ＝３．５の直線と、Ｘ＝４．５の直線と、Ｙ＝０を表わす直線とで囲まれた領域の面積の割合を、低分子量域面積の割合の値として求める。
（ゲルパーミエーションクロマトグラフィー法の条件）
カラム：ＴＳＫｇｅｌ  α−Ｍ、７．８ｍｍ（ＩＤ）×３０．０ｃｍ（Ｌ）  ２本（東ソー製）、
カラム温度：３０℃、
移動相（溶離液）：０．２ｍｏｌ／LのＮａＮＯ３水溶液とアセトニトリルの混合液、ＮａＮＯ３水溶液／アセトニトリルで表される混合割合は８／２（ｖｏｌ／ｖｏｌ）、
流量：０．６ｍｌ／ｍｉｎ、
サンプル濃度：１ｍｇ／ｍｌ、
検出器：ＲＩ検出器、
注入量：２０μｌ、
分子量校正ＰＥＯ：ポリエチレンオキサイド［ポリマーラボラトリーズ（Ｐｏｌｙｍｅｒ  Ｌａｂｏｒａｔｏｒｉｅｓ）社製］、
検量線：標準ＰＥＯ［ポリマーラボラトリーズ（Ｐｏｌｙｍｅｒ  Ｌａｂｏｒａｔｏｒｉｅｓ）社製］３次元近似曲線、測定装置：東ソー製ＨＬＣ−８０２０ＧＰＣ、
サンプルを測定直前にセルロースアセテート製カートリッジフィルター（分画性能０．４５μｍ）でろ過する。【００４６】
［Ｋ値］
Ｋ値は、毛細管粘度計で相対粘度値（２５℃）を測定し、前記のＦｉｋｅｎｔｓｃｈｅｒの式に適用して計算した。
なお、Ｋ値は同じ規格の製品であっても、製造ロットにより若干の差がある。また、自己酸化等により経時的に分子量が低下することもある。【００４７】
［バブルポイント］
バブルポイントは、ＪＩＳ  Ｋ  ３８３２に従って、エチルアルコールを測定媒体として測定した。前記バブルポイントの値は最大孔径の指標となる値であり、この値が大きいほど最大孔径が小さいことを示す。
また添加剤の洗浄性（除去性）が悪いと膜表面に微細な亀裂等の大きな欠陥が発生し、その結果バブルポイントの値が低くなる。
［残存ＰＶＰ］
赤外吸収分析法（ＩＲ法）により下記の手順で測定した。装置はＶａｒｉａｎ社製、ＦＴＳ−４０（製品名）を用いた。
（１）まず、膜をＤＭＡｃ（Ｎ，Ｎ−ジメチルアセトアミド）に溶解し、スライドガラス上で薄く延ばし、フィルム状にする。
（２）前記フィルムについて、ＩＲスペクトルを測定し、その波形から１７００ｃｍ−１周辺のピーク値（ＰＶＰ値）と、１４００ｃｍ−１周辺のピーク値（ＰＶＤＦ値）を読み取る。
（３）下記の計算式に代入して値を求める。
残存ＰＶＰ量（％）＝ＰＶＰ値×ａ／ＰＶＤＦ値×１００
（式中のａは、検量線より求めた定数。この場合、２６．３。）【００４８】
［透過性能］
透過性能の評価は、以下の方法で、圧力差あたりの透過流束（透過度）の値を測定した。この値が大きいほど透過性能が良いことを示す。下排水ろ過の用途においてはこの値が３０以上であることが要求される。
（測定方法）
下記の方法で中空糸膜を用いてミニモジュール（中空糸膜の有効長は約４ｃｍ）を作製し、中空糸膜の中空部に２００ｋＰａの圧力がかかる条件で、下記足部のキャップから水を圧入し、中空糸膜の内壁部から外壁部に向かう方向に水を透過させ、その１分間の流出量から水フラックスを算出する。
（ミニモジュールの作製方法）
（１）有効長約４ｃｍの膜の足部にキャップを取り付ける。
（２）ポッティング剤（コロネート４４０３（日本ポリウレタン工業社製）  ５２％  ：ニッポラン４４２３（日本ポリウレタン工業社製）  ４８％の割合で調合）を、スパチュラで攪拌する。
（３）調合したポッティング剤をキャップの足部に垂らす。
（４）４０℃に設定した乾燥機中で３時間放置し、ポッティング剤を硬化させる。
（５）先端部を（２）と同様にして調合したポッティング剤で封止する。
（６）（４）と同様にして４０℃の乾燥機中でポッティング剤を硬化させる。
［透水性能発現率］
上記透水性能測定に使用した中空糸膜と同様にして採取した中空糸膜を１ｍ測り取り、有効塩素濃度１２％の次亜塩素酸ナトリウム水溶液１Ｌに５分間浸漬した後、１００℃の熱水で５分間処理するという操作を２回繰り返した後、１１０℃で１０分間処理し、乾燥させる（サンプルＢ）。上記透水性能評価値を透水値Ａ、サンプルＢの透水性評価値を透水値Ｂと定義した際、下記の計算式に代入して、透水性能発現率を求める。
透水性能発現率（％）＝透水値Ａ／透水値Ｂ×１００
透水性能が低く、透水性能発現率も低い場合、洗浄不良であることを意味し、透水性能が低いにもかかわらず、透水性能発現率が高い場合は、形成される孔径が小さいことにより透水性能が低下していることを意味する。【００４９】
（実施例１）
添加剤として、高分子量域面積の割合が１０．１％、Ｋ値が８１．４であるポリビニルピロリドン（ＩＳＰ社製、商品名：Ｋ−９０）を用い、膜材形成ポリマーとしてポリフッ化ビニリデンＡ（アトフィナジャパン社製、商品名：カイナー３０１Ｆ、Ｍｗ５００，０００）およびポリフッ化ビニリデンＢ（アトフィナジャパン製、商品名カイナー９０００ＬＤ、Ｍｗ２０，０００）を用い、溶媒としてＮ，Ｎ−ジメチルアセトアミドを用いて、表１に示す組成を有する第一製膜液および第二製膜液を調製した。【００５０】
【表１】
0005569393.tif 000003
【００５１】
図１に示す構成の環状ノズルを用いて多孔質中空糸膜を製造した。
すなわち、外径２．５ｍｍ、内径２．４ｍｍの、３０℃に保温した環状ノズルの管路１にポリエステルマルチフィラメント単織組紐(マルチフィラメント；トータルデシテックス８３０／９６フィラメント、１６打ち)を導入し、第一吐出口２から第一製膜液を吐出させ、第二吐出口３から第二製膜液を吐出させた。第一および第二製膜液が塗布された組紐を、Ｎ，Ｎ−ジメチルアセトアミド５質量％および水９５質量％からなる８０℃に保温した凝固浴中に導き、第一および第二製膜液を凝固させて第一多孔質膜前駆体を得た。
この第一多孔質膜前駆体を９８℃の熱水中で１分間脱溶剤させた後、５０，０００ｍｇ／Ｌの次亜塩素酸ナトリウム水溶液に浸漬後、９０℃の熱水中で１０分間洗浄し、９０℃で１０分間乾燥させワインダーで巻き取った。こうして第一多孔質層を有する紐状体を得た。
次に、外径２．７ｍｍ、内径２．６ｍｍからなる３０℃に保温した図１に示す環状ノズルの管路１に、上記第一多孔質層を有する紐状体を導入し、第一吐出口２から、膜材を溶解しない溶液としてグリセリン（和光純薬工業社製、一級）を吐出させ、第二吐出口３からは第二製膜液を吐出させた。これにより第一多孔質層の上に第二製膜液が塗布された。これをＮ，Ｎ−ジメチルアセトアミド５質量％、水９５質量％からなる８０℃に保温した凝固浴中に導き、第二製膜液を凝固させて第二多孔質膜前駆体を得た。
この第二多孔質膜前駆体を９８℃の熱水中で１分間脱溶剤させた後、５０，０００ｍｇ／Ｌの次亜塩素酸ナトリウム水溶液に浸漬後、９０℃の熱水中で１０分間洗浄し、９０℃で１０分間乾燥させワインダーで巻き取った。こうして多孔質中空糸膜を得た。【００５２】
得られた多孔質中空糸膜の外径／内径は約２．８／１．１ｍｍ、膜厚は９００μｍ、組紐から表面までの樹脂層の厚みは４００μｍであった。
上記の方法でバブルポイント、透過性能、透水性能発現率および残存ＰＶＰ量を評価した。その結果を表２に示す。表２には、使用したポリビニルピロリドンの高分子量域面積の割合およびＫ値を合わせて示す（以下、同様。）。【００５３】
（実施例２）
添加剤として、高分子量域面積の割合が９．０％、Ｋ値が７９．９であるポリビニルピロリドン（日本触媒社製、商品名：Ｋ−８０）を使用した以外は、実施例１と同様にして多孔質中空糸膜を得た。
得られた多孔質中空糸膜の外径／内径は約２．８／１．２ｍｍ、膜厚は８００μｍ、組紐から表面までの樹脂層の厚みは４００μｍであった。
実施例１と同様に、バブルポイント、透過性能、透水性能発現率および残存ＰＶＰ量を評価した。その結果を表２に示す。【００５４】
（実施例３）
添加剤として、高分子量域面積の割合が７．９％、Ｋ値が７８．５であるポリビニルピロリドン（日本触媒社製、商品名：Ｋ−８０）を使用した以外は、実施例１と同様にして多孔質中空糸膜を得た。
得られた多孔質中空糸膜の外径／内径は約２．８／１．２ｍｍ、膜厚は８００μｍ、組紐から表面までの樹脂層の厚みは４００μｍであった。
実施例１と同様に、バブルポイント、透過性能、透水性能発現率および残存ＰＶＰ量を評価した。その結果を表２に示す。【００５５】
（実施例４）
添加剤として、高分子量域面積の割合が９．２％、Ｋ値が８４であるポリビニルピロリドン（ＩＳＰ社製、商品名：Ｋ−９０）を使用した以外は、実施例１と同様にして多孔質中空糸膜を得た。
実施例１と同様に、バブルポイント、透過性能、透水性能発現率および残存ＰＶＰ量を評価した。その結果を表２に示す。
（実施例５）
添加剤として、低分子量域面積の割合が８．９％、Ｋ値が８１であるポリビニルピロリドン（ＩＳＰ社製、商品名：Ｋ−９０）を使用した以外は、実施例１と同様にして多孔質中空糸膜を得た。
実施例１と同様に、バブルポイント、透過性能、透水性能発現率および残存ＰＶＰ量を評価した。その結果を表２に示す。【００５６】
（比較例１）
添加剤として、高分子量域面積の割合が１３．２％、Ｋ値が８２．９であるポリビニルピロリドン（ＩＳＰ社製、商品名：Ｋ−９０）を使用した以外は、実施例１と同様にして多孔質中空糸膜を得た。
得られた多孔質中空糸膜の表面に微細な亀裂が観察された。実施例１と同様にバブルポイントを測定したところ２０ｋＰａに低下し、製品合格率が著しく低下した。【００５７】
（比較例２）
添加剤として、高分子量域面積の割合が１１．４％であるポリビニルピロリドン（ＩＳＰ社製、商品名Ｋ８１／８６）を使用した以外は、実施例１と同様にして多孔質中空糸膜を得た。
得られた多孔質中空糸膜の表面に微細な亀裂が観察された。実施例１と同様にバブルポイントを測定したところ３０ｋＰａに低下し、製品合格率が著しく低下した。
（参考例６）
添加剤として、低分子量域面積の割合が１５．３％、Ｋ値７３．７であるポリビニルピロリドン（ＩＳＰ社製、商品名Ｋ９０）を使用した以外は、実施例１と同様にして多孔質中空糸膜を得た。
【００５８】
【表２】
0005569393.tif 000004
【００５９】
表２の結果に示されるように、実施例１〜５で得られた多孔質中空糸膜は、透水性能発現率が高く、残存ＰＶＰ量が少なく、バブルポイントが高く、良好な透過性能を有する。参考例６は透水性能は低いものの、良好な透水性能発現率を示した。これに対して比較例１，２は、バブルポイント、透水性能、透水性能発現率が大きく低下した。
【産業上の利用可能性】
【００６０】
本発明の多孔質膜の製造方法によれば、添加剤の洗浄性に優れ、濾過性能に優れた多孔質膜が得られる。本発明の方法により得られる多孔質膜は透過性能が高いため、使用膜面積が少なくなり、設備をコンパクト化することも可能である。
【符号の説明】
【００６１】
１  管路
２  第一吐出口
３  第二突出口
４  組紐通路先端面と第二分配ノズルの先端面との距離（液シール長）
５  第二分配ノズルの先端面
６  第一供給口
７  第二供給口
８  第二分配ノズル
９  第一分配ノズル
１０  分配プレート
１１  第一液プール部
１２  第二液プール部
１３  突出管状部
１００  組紐通路
１１０  組紐通路先端面
【図１】
0005569393.tif 000005
【図２】
0005569393.tif 000006